Patent ES-2739833-T3 (ES)
Title: Composiciones de organopolisiloxano que se endurecen en elastómeros a temperatura ambiente en presencia de humedad
Inventor: CHAUSSADE MARC
IPC: C08L83/04
Filed: 2006-02-22
Granted: 2020-02-04
Abstract: Uso de una mezcla madre M para obtener un sellador de silicona alcoxi de un componente que presenta una buena capacidad de extrusión, una velocidad de fraguado rápida (reticulación de al menos 2 mm en 24 horas) y buenas propiedades de resistencia mecánica después de la reticulación del sellador de silicona alcoxi de un componente, incluso después de un almacenamiento prolongado (almacenamiento de 3 a 12 meses antes de su uso) de dicho sellador de silicona alcoxi de un componente protegido de la humedad del aire, en particular en cartucho, caracterizado por que dicha mezcla madre M y dicho sellador de silicona alcoxi de un componente se prepara de acuerdo con las siguientes etapas: a) Preparación en un reactor agitado de la mezcla madre M estable durante el almacenamiento y transportable que no contiene catalizador de endurecimiento G siguiendo las siguientes etapas a-1) y a-2): a-1) preparación de una composición de silicona que comprende: - al menos un organopolisiloxano A con grupos alcoxilados terminales y/o colgantes, obtenido por funcionalización: - de al menos un organopolisiloxano reactivo I que comprende al menos dos grupos hidroxilo; - en presencia de una cantidad catalíticamente eficaz de un catalizador de funcionalización J que se selecciona del grupo que consiste en: - hidróxido de litio de fórmula LiOH o LiOH, H2O, - hidróxido de sodio, e - hidróxido de potasio y - al menos un silano reticulante C2 con funciones alcoxiladas. - al menos una carga mineral B preferiblemente a base de sílice amorfa, en particular a base de sílice pirogénica amorfa, opcionalmente al menos otra carga tal como sílice cristalina, carbonato de calcio o una carga con una estructura laminar tal como mica; - opcionalmente al menos un silano reticulante C1 con funciones alcoxiladas; - opcionalmente al menos un diorganopolisiloxano lineal no reactivo D de fórmula (I):**Fórmula** en la que: - los sustituyentes R1, idénticos o diferentes, representan cada uno un radical hidrocarbonado monovalente C1 a C13 saturado o no, sustituido o no sustituido, alifático, cíclico o aromático; y - m tiene un valor suficiente para conferir al polímero de fórmula (I) una viscosidad dinámica a 25 °C que varía de 10 a 200.000 mPa.s; y - opcionalmente al menos un agente auxiliar F conocido por el experto en la materia que se selecciona generalmente, cuando sea necesario, dependiendo de las aplicaciones en las que se usan las composiciones de acuerdo con la presente invención; seleccionándose preferiblemente dicho agente auxiliar F del grupo que consiste en promotores de la adhesión F1, antifúngicos F2, bactericidas F3, diluyentes orgánicos inertes F4, plastificantes F5, agentes tixotrópicos F6 y agentes de estabilización F7; y a-2) dicha composición de silicona resultante de la etapa a-1) se mantiene en agitación y se somete a una operación de desvolatilización para obtener dicha mezcla madre M; b) Preparación del sellador de silicona alcoxi de un componente: se añade a dicha mezcla madre M con agitación, tras el almacenamiento de dicha mezcla madre M; - una cantidad efectiva de un catalizador de endurecimiento G solo o en forma de una preparación que comprende dicho catalizador de endurecimiento G, - opcionalmente al menos un agente auxiliar F conocido por el experto en la materia que se selecciona generalmente, cuando sea necesario, dependiendo de las aplicaciones en las que se usan las composiciones de acuerdo con la presente invención; seleccionándose preferiblemente dicho agente auxiliar F del grupo que consiste en promotores de la adhesión F1, antifúngicos F2, bactericidas F3, diluyentes orgánicos inertes F4, plastificantes F5, agentes tixotrópicos F6 y agentes de estabilización F7, - opcionalmente un complemento de dicha carga mineral B y - opcionalmente al menos un pigmento coloreado H solo o en forma de una preparación que comprende dicho pigmento coloreado H ; y - opcionalmente, se lleva a cabo una etapa de acabado durante la cual el sellador de silicona alcoxi de un componente se mantiene en agitación y se somete a una operación de desvolatilización que se lleva a cabo preferiblemente a una presión por debajo de la presión atmosférica.